(57)【特許請求の範囲】
【請求項１】
配列番号１もしくはそのアミノ酸配列に対し９５％以上の相同性を有するポリペプチドまたはその薬理学的に許容される塩、およびプルランまたはデンプンからなる、フィルムまたはシート。
【請求項２】
配列番号１からなるポリペプチドまたはその薬理学的に許容される塩およびプルランまたはデンプンからなる、フィルムまたはシート。
【請求項３】
配列番号１からなるポリペプチドまたはその薬理学的に許容される塩およびプルランからなる、フィルムまたはシート。
【請求項４】
配列番号１からなるポリペプチドまたはその薬理学的に許容される塩およびデンプンからなる、フィルムまたはシート。
【請求項５】
請求項１ないし４のいずれか１項に記載のフィルムまたはシートからなる、創傷被覆材。
【発明の詳細な説明】
【技術分野】
【０００１】
本発明は、抗菌活性の高いポリペプチドとその抗菌活性を阻害しない多糖類との混合物を含有するフィルムまたはシートからなる創傷被覆材に関する。
【背景技術】
【０００２】
創傷治癒過程には多くの細胞や因子が関与し、それらの連携が行われている。皮膚には本来自己修復力があるが、受傷部位が広範囲におよび感染の危険が伴う場合や合併症などで治癒力が衰えている場合には皮膚代替物で創傷面を被覆して自己修復能力を最大限に発揮できる環境が提供される必要がある。実際に創傷面を被覆し、創傷治癒に適した環境を維持・促進し、感染を防ぐために創傷被覆材が臨床的に用いられている。
【０００３】
これまでに臨床的に用いられている創傷被覆材としては、凍結乾燥豚皮、アルギン酸塩ゲル、コラーゲン不織布、キチン不織布、ポリウレタン膜などが開発されている。体液を吸収し、親水性のゲルを形成し、水分環境を整えることで創傷治癒を促したり、生体の結合組織の主成分を用いることで生体適合性を上げることで創傷治癒を促したりするものがある。
【０００４】
また、水蒸気を通すものの液体の水は通さない、通気性を有するフィルムやシートも開発されており、先の創傷被覆材と組み合わせた新たな創傷被覆材の開発が行われている。
【０００５】
実際に、上記の機能を持つ創傷被覆材として合成ポリペプチドおよび多糖類からなる「保湿フィルムまたはシート」（特許文献１）が開示されているが、より優れた機能を持つポリペプチドを用いた安定な創傷被覆材の開発が望まれていた。
【０００６】
より詳述すると、特許文献１には「合成ポリペプチドとしては、α−ヘリックス形成能のあるものであればいずれのものを用いてもよい。α−ヘリックス形成能のある合成ポリペプチドとしてはポリ−γ−メチル−Ｌ−グルタメート、ポリ−γ−エチル−Ｌ−グルタメート、ポリ−γ−ベンジル−Ｌ−グルタメート等のポリ−γ−グルタミン酸誘導体、ポリ−β−ベンジル−Ｌ−アスパルテート等のポリ−Ｌ−アスパラギン酸誘導体、ポリ−Ｌ−アラニン、ポリ−Ｌ−ロイシン等があげられる。」との記載(段落０００８)があるのみであり、本発明にかかる配列番号１ないし配列番号１１からなるポリペプチドのような、多種類のアミノ酸から構成されるポリペプチドに関する記載や示唆は全くなく、本発明のようなより優れた薬理活性を有するポリペプチドを含有し安定な新たな創傷被覆材の開発が望まれていた。
【０００７】
さらに該公報には「本発明における多糖類としては、ペクチン酸、ヒアルロン酸、ヘパリン、コンドロイチン硫酸等のムコ多糖類またはその塩があげられる。このうち、ヒアルロン酸は、多くの生理機能に関与すると共に、分子構造に由来する優れた吸湿性を有し、巨大なランダムコイル構造を形成するため特に好ましい。」との記載(段落００１３)があるのみであり、本発明にかかるプルランまたはデンプンに関する記載や示唆は全くなく、本発明のポリペプチドと多糖類とを混合しても安定な新たな創傷被覆材の開発が望まれていた。
【先行技術文献】
【特許文献】
【０００８】
【特許文献１】特開平９−０１０２９４号公報
【発明の概要】
【発明が解決しようとする課題】
【０００９】
従来の創傷被覆材では感染を防ぐ効果が十分でなく、より優れた創傷治癒に適した環境を維持し、治癒効果を発揮する創傷被覆材が求められている。
【００１０】
本発明の目的は、より有効な創傷治癒促進作用を誘導するために抗菌活性に優れたポリペプチドを有効成分として含有し、その抗菌活性を阻害することなく安定化させる多糖類との混合物を開発し、その混合物を含有するフィルムまたはシートからなる創傷被覆材を提供することである。
【課題を解決するための手段】
【００１１】
本発明の創傷被覆材は、配列番号１ないし配列番号１１からなるポリペプチドを有効成分として含有する。前記のポリペプチドは公知化合物であり、例えばWO2010/061915公報記載の方法に従いペプチド合成機を用いるか、あるいは液相ブロック合成法等の常法により製造することができる。
さらに本発明は、これらの抗菌活性ポリペプチドを特定の多糖類と混合し、加工してもその抗菌活性を阻害することなく、安定なフィルムまたはシートからなる創傷被覆材を作成したことに特徴がある。
【００１２】
すなわち、本発明は、
（１）  配列番号１ないし配列番号１１からなるポリペプチドもしくはそのアミノ酸配列に対し９５％以上の相同性を有するポリペプチドから選ばれた１種以上のポリペプチドまたはその薬理学的に許容される塩、およびプルランまたはデンプンからなる、フィルムまたはシート。
（２）  配列番号１もしくはそのアミノ酸配列に対し９５％以上の相同性を有するポリペプチドまたはその薬理学的に許容される塩、およびプルランまたはデンプンからなる、フィルムまたはシート。
（３）  配列番号１からなるポリペプチドまたはその薬理学的に許容される塩およびプルランまたはデンプンからなる、フィルムまたはシート。
（４）  配列番号１からなるポリペプチドまたはその薬理学的に許容される塩およびプルランからなる、フィルムまたはシート。
（５）  配列番号１からなるポリペプチドまたはその薬理学的に許容される塩およびデンプンからなる、フィルムまたはシート。
（６）  （１）ないし（５）に記載のフィルムまたはシートからなる、創傷被覆材。
【発明の効果】
【００１３】
本発明により、抗菌活性に優れたポリペプチドとその抗菌活性を阻害しない多糖類との混合物を含有するフィルムまたはシートからなる創傷被覆材が提供される。
【発明を実施するための形態】
【００１４】
本発明の「ポリペプチド」と「ペプチド」の語は同義に用いられる。
【００１５】
本発明の抗菌活性における評価において使用されるトブラマイシン（Tobramycin : TOB）は緑膿菌や変形菌に有効なアミノグリコシド系抗生物質で、抗菌活性を有する。トブラマイシンを陽性対象として、本願発明のポリペプチドと多糖類の混合物における抗菌活性を調べた。
その結果、上記の本発明のポリペプチドと特定の多糖類との混合物が、優れた抗菌活性を有することが下記の実施例１に示されるように明らかとなった。
【００１６】
本発明のポリペプチドは、アミノ末端（N末端）及び／又はカルボキシル末端（C末端）が修飾されていても良い。N末端は修飾されず、C末端がアミド化されていることが好ましい。
本発明のポリペプチドは、キャッピング構造を付加しても良い。ここで、キャッピング構造は、ポリペプチドのN末端及び／又はC末端に、ポリペプチドの構造を安定化させることが知られている。
【００１７】
本発明のポリペプチドは、市販のペプチド合成機を用いた化学合成等の常法により容易に製造することができる。また、安定化修飾も周知の方法により容易に行うことができる。
【００１８】
プルラン(pullulan) はグルコースからなる多糖類の一種であり、日本薬局方に収載された医療用添加物である。また化粧品添加物や食品添加物としても利用されている。化学的にはグルコース3分子がα1-4結合したマルトトリオースがα1-6結合で繋がった構造を有する。
さらに物理化学的には高い水溶性を有し、増粘性、接着性、付着性、粘着性、造膜性、被膜性などに優れ、可食性である。このような性質から、一定量の水を加え加熱成型すると、生分解性／可食性のフィルムやカプセルなどを作ることができる。
【００１９】
ペクチンはガラクツロン酸、ラムノース、他３０種類の多糖である。ホモガラクツロナン（HG）、ラムノガラクツロナン−I（RG−I）、ラムノガラクツロナン−II（RG−II）の３つのユニットから形成されている。
【００２０】
デンプンはグルコースからなる多糖である。直鎖状のアミロース、分岐のあるアミロペクチンからなる。
【００２１】
本発明のポリペプチドは、特定の多糖類と混合して安定化され、フィルム状またはシート状の創傷被覆材として用いる。
【００２２】
本発明のポリペプチドを含有するフィルムまたはシートからなる創傷被覆材は、ガーゼ、包帯、綿、織布、不織布、編物、ニット布、圧着シート、圧定布、ウレタンフォームまたは紙などの基材と組み合わせて使用することもできる。
【００２３】
本発明のポリペプチドを含有する創傷被覆材に含有されるポリペプチドの量は限定されないが、通常は創傷被覆材中に0.001〜５重量％、好ましくは0.01〜２重量％、さらに好ましくは0.1〜１重量％の範囲である。
【００２４】
以下、本発明を実施例に基づきより具体的に説明する。ただし、本発明は下記実施例に限定されるものではない。
【実施例１】
【００２５】
用いた抗菌活性ポリペプチドを以下に示す。
【００２６】
SR−１（配列番号１）    GRLKRMGERLKRKIQKWIRW− Amide
SR−２（配列番号２）    IFLHRLKRMRKRLKRKLRLW
SR−３（配列番号３）    RLKRMRKRLKRKLRLWHRKRYK− Amide
SR−４（配列番号４）    MLKLIFLHRLKRMRKRLKRKLR− Amide
SR−５（配列番号５）    MLKLIFLHRLKRMRKRLKRK− Amide
SR−６（配列番号６）    LKLIFLHRLKRMRKRLKRKL− Amide
SR−７（配列番号７）    LIFLHRLKRMRKRLKRKLRL− Amide
SR−８（配列番号８）    KLIFLHRLKRELRKRLKRKLR− Amide
SR−９（配列番号９）    GRLKRMGKRLKRKIQKWARW− Amide
SR−１０（配列番号１０）    KLIFLRELRRLRKRLKRKLR− Amide
SR−１１（配列番号１１）    RLKRMRKRLKRKLRLW− Amide
【００２７】
１．多糖類の混合によるポリペプチドの抗菌活性への影響
ペクチンおよびその他各種の多糖類によるポリペプチドの抗菌活性への影響を検討した。本明細書において陽性対照であるトブラマイシンはTOBと呼ぶ。
（方法）
菌株には、グラム陽性菌として黄色ブドウ球菌（Staphylococcus aureus）およびグラム陰性菌として緑膿菌（Pseudomonas aeruginosa）、大腸菌（Escherichia coli）を用いた。１％アガロース入りミューラー・ヒントン・ブロス（Mueller-Hinton broth：MHB）培地に１％多糖類となるように混合し、培地をオートクレーブ滅菌した。
TOBおよび配列番号１で表されるポリペプチドを最終濃度の１０倍に調整し、シャーレに１ｍＬ添加して、培地９ｍＬと十分に混合して混釈培地を作製した（n=3）。
各菌株の菌数を最終濃度で10,000CFU/plate程度になるように塗布し、一晩培養した。
培養後、コロニーの生育を観察した。ポリペプチド未添加のものを陰性対照とし、TOB添加のものを陽性対照とした。さらに多糖類はプルラン、ペクチン、ＣＭＣ、ローカストビーンガム、タラガム、デンプン、アガーを用いた。
結果の判定には、コロニーが生育した培地を『＋』、生育を阻止した培地を『−』と表記し、2回の試験（n=3を2回）で生育と生育阻止と判定が分かれた培地は『±』と表記した。
【００２８】
結果を表１に示す。
【表１】
0005971971.tif 000002
【００２９】
（結果）
プルランとデンプンは、3種の菌株において配列番号１で表されるポリペプチドの抗菌活性を阻害しなかった。プルランとデンプンの構成糖はグルコースのみであることから、グルコースは前記のポリペプチドの抗菌活性を阻害しないと考えられた。
グアーガムは、粘性が高く検討できなかった。しかし糖構成が同じローカストビーンガムやタラガムにより前記のポリペプチドの抗菌活性が阻害されていることから、グアーガムも同様に抗菌活性を阻害するものと考えられた。
【００３０】
前記の特開平９−０１０２９４号公報には、使用可能な具体例としてペクチン酸が例示されているが、それに反し上記の結果から明らかなように、配列番号１で表されるポリペプチドに対してペクチンは安定性を損ね、プルランまたはデンプンのみが安定性を有することは驚くべき効果である。
なお化学的には、構成単位であるガラクツロン酸のカルボキシル基がメチルエステル化されたものをペクチン、メチルエステル化されていないものをペクチン酸と呼ぶが、天然物ではガラクツロン酸の一部がメチル化され、一部はカルボキシル基フリーで混在していることが多い。
【配列表】
0005971971000001.app